(57)【要約】【課題】  本発明は、着色力及び漆黒性が高いとともに、ビヒクルへの分散性に優れ、高い電気抵抗値を有し、且つ、耐光性に優れたブラックマトリックス用着色材、該ブラックマトリックス用着色材を含むブラックマトリックス用着色組成物及びカラーフィルターを提供するものである。【解決手段】  黒色有機顔料及び／又はカーボンブラックにシリカが内包されていることを特徴とするブラックマトリックス用着色材で、該ブラックマトリックス用着色材の酸量が、０．３ｍｏｌ／ｋｇ以下であるブラックマトリックス用着色材、該ブラックマトリックス用着色材を溶剤に分散してなるブラックマトリックス用着色組成物及びカラーフィルターである。【選択図】  なし【特許請求の範囲】
【請求項１】
黒色有機顔料及び／又はカーボンブラックにシリカが内包されていることを特徴とするブラックマトリックス用着色材であって、該ブラックマトリックス用着色材の酸量が０．３ｍｏｌ／ｋｇ以下であることを特徴とするブラックマトリックス用着色材。  
【請求項２】
ブラックマトリックス用着色材に含まれるシリカが、ブラックマトリックス用着色材に対して、Ｓｉ換算で０．０１〜９．０重量％であることを特徴とする請求項１記載のブラックマトリックス用着色材。
【請求項３】
請求項１又は請求項２記載のブラックマトリックス用着色材を溶剤に分散してなることを特徴とするブラックマトリックス用着色組成物。
【請求項４】
請求項３記載のブラックマトリックス用着色組成物が、少なくとも一つの酸性基及び／又は潜在性酸性基を有する透明樹脂を含有することを特徴とするブラックマトリックス用着色組成物。
【請求項５】
請求項４記載のブラックマトリックス用着色組成物が、光ラジカル重合開始剤、エチレン性不飽和二重結合を２つ以上有する多官能性モノマーを含有することを特徴とする感光性が付与されたブラックマトリックス用着色組成物。
【請求項６】
請求項４記載のブラックマトリックス用着色組成物が、光酸発生剤を含有することを特徴とする感光性が付与されたブラックマトリックス用着色組成物。
【請求項７】
請求項４乃至６のいずれかに記載のブラックマトリックス用着色組成物からなる塗膜形成物を含むことを特徴とするカラーフィルター。
【発明の詳細な説明】
【技術分野】
【０００１】
本発明は、着色力及び漆黒性が高いとともに、ビヒクルへの分散性に優れ、高い電気抵抗値を有し、且つ、耐光性に優れたブラックマトリックス用着色材、該ブラックマトリックス用着色材を含むブラックマトリックス用着色組成物及びカラーフィルターを提供するものである。
【背景技術】
【０００２】
現在の情報化社会において、パーソナルコンピューターを始めとした各種情報機器がビジネス用、個人・家庭用を問わず普及しており、その端末には必ずディスプレイが組み込まれている。殊に、携帯型の情報機器は、軽量、省スペースが要求されることから、液晶表示素子（ＬＣＤ）が用いられていると共に、カラー化が進んでいる。
【０００３】
カラー液晶表示素子（ＬＣＤ）は、ガラス基板上に、Ｒ（赤）、Ｇ（緑）、Ｂ（青）の３原色又はＣ（シアン）、Ｙ（イエロー）、Ｍ（マゼンダ）の３原色を規則的に配列したカラーフィルター層と遮光用のブラックマトリックス層を形成することにより得られる。
【０００４】
ブラックマトリックス層は、１）画素以外の部分でのバックライトの光を遮り、表示コントラストを向上する、２）隣接する各画素の混色を防止し、色純度の低下を防ぐ、３）光電流によるＴＦＴの動作不全を防止する、４）表示面への背景光の映り込みによるコントラストの低下を防ぐ、等の目的のために設けられている。
【０００５】
近年の液晶表示素子（ＬＣＤ）の高画質化に伴い、ブラックマトリックス層にもより高性能化が求められており、上記目的を達成するために、高い遮光率、低反射率及びファインパターン性が要求されている。
【０００６】
従来より、ブラックマトリックス材料として、クロム系材料を用いた金属薄膜が用いられていたが、近年、環境汚染等の問題から、カーボンブラックを樹脂中に配合した黒色樹脂膜が実用化されている。
【０００７】
しかしながら、カーボンブラックを用いたブラックマトリックスは、反射率が低いという点では優れているが、一般にカーボンブラックは導電性を有しているため、これを用いたブラックマトリックスは、高抵抗であることが要求されるＳＴＮ方式やＭＩＮ方式の液晶パネルには適さない。
【０００８】
また、カーボンブラックは一般に、微粒子であることに起因して、通常は凝集体として挙動するため、樹脂中に配合した場合、均一に分散させることが困難であり、遮光性が低下する傾向にあるため、優れた分散性を有するブラックマトリックス用着色材料が要求されている。
【０００９】
これまでに、白色無機粒子の粒子表面が糊剤によって被覆されていると共に該被覆に有機顔料及び／又はカーボンブラックが付着している平均粒子径０．００１〜１．０μｍの複合粒子粉末からなり、前記有機顔料及び／又はカーボンブラックの全付着量が前記白色無機粒子１００重量部に対して１〜５００重量部であることを特徴とするブラックマトリックス用着色材料が提案されている（特許文献１）。
【００１０】
また、カラーフィルター等の基板にブラックマトリックスを形成させる為の遮光性顔料含有着色組成物において、使用される遮光性顔料がカーボンブラック系顔料であって、その表面が、水和無定形シリカ、無水無定形シリカ、硬化重合体及び媒体に対して実質的に不溶性である重合体からなる群から選ばれた一種又は二種以上の被覆材料で表面処理されていることを特徴とするブラックマトリックス用着色組成物が提案されている（特許文献２）
【００１１】
【特許文献１】特開２００３−１０５２２６号公報
【特許文献２】特開平１０−２８２３１１号公報
【発明の開示】
【発明が解決しようとする課題】
【００１２】
着色力及び漆黒性が高いとともに、ビヒクル中への分散性に優れ、高い電気抵抗値を有し、且つ、耐光性に優れたブラックマトリックス用着色材は、最も要求されるところである。
【００１３】
即ち、特許文献１には、白色無機粒子の粒子表面に糊剤を介して黒色粒子が付着している複合粒子粉末をブラックマトリックス用着色材料として用いることが記載されているが、芯粒子が透明もしくは白色であるため、得られた複合粒子粉末の黒色度が十分ではなく、これを用いて得られたブラックマトリックスもまた、十分な着色力を得ることが困難である。
【００１４】
また、特許文献２には、カーボンブラック系顔料の表面に、水和無定形シリカ、無水無定形シリカ等が被覆されたブラックマトリックス用着色組成物が提案されているが、後出比較例に示す通り、カーボンブラック系顔料表面に水和無定形シリカ、無水無定形シリカ等を被覆しているために、粒子表面に存在するシラノール基（≡Ｓｉ−ＯＨ）が多くなり、粒子表面の酸量が０．３ｍｏｌ／ｋｇを超えるため、本発明のブラックマトリックス用着色材とは粒子の表面特性が異なる。また、カーボンブラック系顔料表面に水和無定形シリカ、無水無定形シリカ等を被覆させているため、シリカはビヒクル中で透明〜半透明を呈するとはいえ、殊に、黒色を要求される用途において、未添加のものに比べ白みがかった色を呈する。即ち、原料カーボンブラック系顔料に比べＬ＊値が高くなるため、漆黒性の高い黒色顔料を得ることは困難であった。
【００１５】
そこで、本発明は、着色力及び漆黒性が高いとともに、ビヒクルへの分散性に優れ、高い電気抵抗値を有し、且つ、耐光性に優れたブラックマトリックス用着色材、該ブラックマトリックス用着色材を含むブラックマトリックス用着色組成物及びカラーフィルターを提供することを技術課題とする。
【課題を解決するための手段】
【００１６】
前記技術的課題は、次の通りの本発明によって達成できる。
【００１７】
即ち、本発明は、黒色有機顔料及び／又はカーボンブラックにシリカが内包されていることを特徴とするブラックマトリックス用着色材からなり、該ブラックマトリックス用着色材の酸量が０．３ｍｏｌ／ｋｇ以下であることを特徴とするブラックマトリックス用着色材である（本発明１）。
【００１８】
また、本発明は、ブラックマトリックス用着色材に含まれるシリカが、ブラックマトリックス用着色材に対して、Ｓｉ換算で０．０１〜９．０重量％であることを特徴とする本発明１記載のブラックマトリックス用着色材である（本発明２）。
【００１９】
また、本発明は、本発明１又は本発明２記載のブラックマトリックス用着色材を溶剤中に分散させてなることを特徴とするブラックマトリックス用着色組成物である（本発明３）。
【００２０】
また、本発明は、本発明３記載のブラックマトリックス用着色組成物が、少なくとも一つの酸性基及び／又は潜在性酸性基を有する透明樹脂を含有することを特徴とするブラックマトリックス用着色組成物である（本発明４）。
【００２１】
また、本発明は、本発明４記載のブラックマトリックス用着色組成物が、光ラジカル重合開始剤、エチレン性不飽和二重結合を２つ以上有する多官能性モノマーを含有することを特徴とする感光性が付与されたブラックマトリックス用着色組成物である（本発明５）。
【００２２】
また、本発明は、本発明４記載のブラックマトリックス用着色組成物が、光酸発生剤を含有することを特徴とする感光性が付与されたブラックマトリックス用着色組成物である（本発明６）。
【００２３】
また、本発明は、本発明４乃至６のいずれかに記載のブラックマトリックス用着色組成物からなる塗膜形成物を含むことを特徴とするカラーフィルターである（本発明７）。
【発明の効果】
【００２４】
本発明に係るブラックマトリックス用着色材は、着色力及び漆黒性が高いとともに、ビヒクルへの分散性に優れ、高い電気抵抗値を有し、且つ、耐光性に優れていることから、ブラックマトリックス用着色材として好適である。
【発明を実施するための最良の形態】
【００２５】
以下に、本発明に係るブラックマトリックス用着色材について述べる。
【００２６】
本発明に係るブラックマトリックス用着色材は、黒色有機顔料及び／又はカーボンブラックにシリカが内包されている複合粒子からなる。
【００２７】
本発明に係るブラックマトリックス用着色材の酸量は、０．３ｍｏｌ／ｋｇ以下である。酸量が０．３０ｍｏｌ／ｋｇを超える場合、粒子表面に存在するシラノール基が多量であり、反応性が高くなるため好ましくない。好ましくは０．２５ｍｏｌ／ｋｇ以下であり、より好ましくは０．２０ｍｏｌ／ｋｇ以下である。
【００２８】
本発明に係るブラックマトリックス用着色材に含まれるシリカ量は、Ｓｉ換算で、ブラックマトリックス用着色材に対して０．０１〜９．０重量％が好ましく、より好ましくは０．０５〜７．０重量％であり、最も好ましくは０．１〜５．０重量％である。シリカ量がＳｉ換算でブラックマトリックス用着色材に対して０．０１重量％未満の場合には、ブラックマトリックス用着色材に内包されるシリカ量が少なすぎるため、ブラックマトリックス用着色材のζ電位がほぼゼロとなり、静電反発効果が得られないため、ビヒクル中における分散性が低下する。一方、９．０重量％を超える場合には、ブラックマトリックス用着色材に内包されるシリカ量が多すぎるため、十分な着色力を得ることが困難となる。
【００２９】
本発明に係るブラックマトリックス用着色材の平均一次粒子径は、１〜５０ｎｍが好ましく、より好ましくは１〜４０ｎｍ、更により好ましくは１〜３０ｎｍである。
【００３０】
本発明に係るブラックマトリックス用着色材の個数換算平均粒子径は、２００ｎｍ以下が好ましく、より好ましくは１〜１５０ｎｍ、更に好ましくは１〜１００ｎｍ、最も好ましくは１〜５０ｎｍである。ブラックマトリックス用着色材の個数換算平均粒子径が２００ｎｍを超える場合には、粒子サイズが大きすぎるため着色力が低下する。
【００３１】
本発明に係るブラックマトリックス用着色材の体積換算平均粒子径は、２００ｎｍ以下が好ましく、より好ましくは１〜１５０ｎｍ、更に好ましくは１〜１００ｎｍである。ブラックマトリックス用着色材の体積換算平均粒子径が２００ｎｍを超える場合には、粒子サイズが大きすぎるため着色力が低下する。
【００３２】
本発明に係るブラックマトリックス用着色材のＢＥＴ比表面積値は、２０〜１０００ｍ２／ｇが好ましく、より好ましくは２５〜８００ｍ２／ｇ、更により好ましくは３０〜５００ｍ２／ｇである。ＢＥＴ比表面積値が２０ｍ２／ｇ未満の場合には、粒子が粗大であり、着色力が低下する。ＢＥＴ比表面積が１０００ｍ２／ｇを超える場合には、粒子の微細化により凝集を起こしやすく、ビヒクル中への分散が困難となる。
【００３３】
本発明に係るブラックマトリックス用着色材の黒色度は、後述する評価方法において、黒色度差ΔＬｆ＊値で１００．０以上であることが好ましく、より好ましくはΔＬｆ＊値が１０１．０以上であり、更により好ましくはΔＬｆ＊値が１０２．０以上である。ΔＬｆ＊値が１００未満の場合、原料である黒色有機顔料及び／又はカーボンブラックに比べ漆黒性が低下するため好ましくない。
【００３４】
本発明に係るブラックマトリックス用着色材の着色力は、後述する評価方法により１０３％以上が好ましく、より好ましくは１０４％以上であり、更により好ましくは１０５％以上である。
【００３５】
本発明に係るブラックマトリックス用着色材の耐光性は、後述する評価方法において、ΔＥ＊値で５．０以下であることが好ましく、より好ましくは４．５以下であり、更に好ましくは４．０以下である。
【００３６】
本発明に係るブラックマトリックス用着色材の体積固有抵抗値は１．０×１０４Ω・ｃｍ以上であることが好ましく、より好ましくは２．５×１０４Ω・ｃｍ以上、更により好ましくは５．０×１０４Ω・ｃｍ以上である。ブラックマトリックス用着色材の体積固有抵抗値が１．０×１０４Ω・ｃｍ未満の場合には、高い電気抵抗値を有するブラックマトリックスを得ることが困難となる。
【００３７】
本発明に係るブラックマトリックス用着色材のζ電位は、水系で測定した場合−５ｍＶ以下であることが好ましく、より好ましくは−８ｍＶ以下であり、更に好ましくは−１０ｍＶ以下である。水系で測定した場合のζ電位が−５ｍＶよりゼロに近くなると、水系分散体における静電反発効果による良好な分散性及び分散安定性を得ることは困難である。
【００３８】
本発明に係るブラックマトリックス用着色材のζ電位は、溶剤系で測定した場合、−２ｍＶ以下であることが好ましく、より好ましくは−３ｍＶ以下であり、更に好ましくは−５ｍＶ以下である。溶剤系で測定した場合のζ電位が−２ｍＶよりゼロに近くなると、溶剤系分散体における静電反発効果による良好な分散性を得ることは困難である。
【００３９】
次に、本発明に係るブラックマトリックス用着色材を含有するブラックマトリックス用着色組成物ついて述べる。
【００４０】
本発明３に係るブラックマトリックス用着色組成物は、本発明に係るブラックマトリックス用着色材、溶剤から構成される。また、必要に応じて分散剤、顔料誘導体、消泡、界面活性剤等の添加剤を加えてもよい。
【００４１】
本発明３に係るブラックマトリックス用着色組成物は、本発明に係るブラックマトリックス用着色材を分散体構成基材１００重量部に対して３〜３００重量部含有し、好ましくは４〜１５０重量部、より好ましくは５〜１００重量部、更により好ましくは５〜７５重量部、もっとも好ましくは５〜５０重量部含有している。
【００４２】
本発明における溶剤としては、本発明に係るブラックマトリックス用着色材及び透明樹脂、更には、エチレン性不飽和二重結合を２つ以上有する多官能性モノマー、光重合開始剤及び光酸発生剤を溶解あるいは分散し、且つ、塗布後に揮発除去できるものであれば、適宜用いることができる。例えば、水；トルエン、キシレン等の芳香族炭化水素；メチルエチルケトン、シクロヘキサノン等のケトン類；Ｎ，Ｎ−ジメチルホルムアミド、Ｎ，Ｎ−ジメチルアセトアミド、Ｎ−メチルピロリドン等のアミド類；エチレングリコールモノメチルエーテル、エチレングルコールモノエチルエーテル、ジエチレングリコールモノメチルエーテル、プロピレングリコールモノメチルエーテル、プロピレングリコールモノエチルエーテル等のエーテルアルコール類；エチレングリコールモノメチルエーテルアセテート、エチレングリコールモノエチルエーテルアセテート、プロピレングリコールモノメチルエーテルアセテート、プロピレングリコールモノエチルエーテルアセテート等のエーテルアセテート類；酢酸エチル、酢酸ブチル、酢酸イソブチル等の酢酸エステル類；乳酸メチルエステル、乳酸エチルエステル、乳酸プロピルエステル等の乳酸エステル類；エチレンカーボネート、プロピレンカーボネート、γ−ブチロラクトン等の環状エステル類等を用いることができる。これらの溶剤は１種又は２種以上を混合して用いることができる。
【００４３】
本発明における分散剤としては、ラウリル硫酸アンモニウム、ポリオキシエチレンアルキルエーテル硫酸エステル塩等のアニオン性界面活性剤、ステアリルアミンアセテート、ラウリルトリメチルアンモニウムクロライド等のカチオン性界面活性剤、ラウリルジメチルアミンオキサイド、ラウリルカルボキシメチルヒドロキシエチルイミダゾリウムベタイン等の両性界面活性剤、ポリオキシエチレンラウリルエーテル、ポリオキシエチレンステアリルエーテル、ソルビタンモノステアレート等の非イオン性界面活性剤の１種又は２種以上を用いることができる。
【００４４】
殊に、溶剤が水の場合には、分散剤としてアニオン界面活性剤、ノニオン界面活性剤、カチオン界面活性剤、ナフタレンスルホン酸ナトリウムホルマリン縮合物、アセチレングリコール系分散剤等を好適に用いることができる。
【００４５】
本発明３に係るブラックマトリックス用着色組成物の個数換算分散平均粒子径は、１〜２００ｎｍが好ましく、より好ましくは１〜１５０ｎｍ、更により好ましくは１〜１００ｎｍ、最も好ましくは１〜５０ｎｍである。個数換算分散粒子径が２００ｎｍを超える場合には、粒子サイズが大きすぎることから、着色力が低下するため、好ましくない。
【００４６】
本発明３に係るブラックマトリックス用着色組成物の体積換算分散平均粒子径は、１〜２００ｎｍが好ましく、より好ましくは１〜１５０ｎｍであり、更により好ましくは１〜１００ｎｍである。体積換算分散粒子径が２００ｎｍを超える場合には、粒子サイズが大きすぎることから、着色力が低下するため、好ましくない。
【００４７】
本発明に係るブラックマトリックス用着色組成物の分散安定性は、後述する評価方法で、粘度の変化率は２０％以下が好ましく、より好ましくは１０％以下である。粘度の変化率が２０％より大きくなると、安定した分散状態で長期に亘って分散性を維持することが困難となる。
【００４８】
本発明３に係るブラックマトリックス用着色材の着色力を表わす比吸光係数εｗ（重量基準）は、後述する評価方法で、１．１０以上であることが好ましく、より好ましくは１．２０〜５．００であり、更に好ましくは１．３０〜５．００である。
【００４９】
本発明４に係るブラックマトリックス用着色組成物は、本発明３に係るブラックマトリックス用着色組成物及び透明樹脂から構成される。
【００５０】
本発明における透明樹脂としては、アルカリ現像液に可溶であり、可視波長領域に吸収帯を有さず、且つ、フィルム形成能を有する、という条件を満たすものであればいかなるものでもよい。このための透明樹脂としては、１つ以上の酸性基で置換されたポリマー、あるいは、酸の作用による脱保護反応によって酸性基に変換される潜在性酸性基を１つ以上有するポリマーが挙げられる。本発明における酸性基は、フェノール性水酸基及びカルボキシル基であり、その導入後はアルカリ水溶液への溶解性によって適時調節すればよい。
【００５１】
フェノール性水酸基を有するポリマーとしては、ノボラック樹脂、４−ヒドロキシスチレンのホモポリマー及び共重合体を挙げることができる。
【００５２】
カルボキシル基を有する透明樹脂としては、エチレン性不飽和モノマーと他の共重合可能な不飽和モノマーとのビニル系共重合体が好ましい。このためのカルボキシル基を有するモノマーとしては、アクリル酸、メタクリル酸、２−アクリロイルオキシエチルフタレート、２−アクリロイルオキシプロピルフタレート、マレイン酸、無水マレイン酸、イタコン酸、無水イタコン酸等を挙げることができる。これらのカルボキシル基を有するモノマーと共重合する他のモノマーとしては、（メタ）アクリル酸メチル、（メタ）アクリル酸エチル、（メタ）アクリル酸プロピル、（メタ）アクリル酸ブチル、（メタ）アクリル酸シクロヘキシル、（メタ）アクリル酸イソボルニル、（メタ）アクリル酸２−ヒドロキシエチル、（メタ）アクリル酸２−ヒドロキシプロピル、（メタ）アクリル酸ベンジル、（メタ）アクリル酸フェニル、（メタ）アクリル酸２−エトキシエチル、（メタ）アクリル酸２−フェノキシエチル、（メタ）アクリル酸２−（Ｎ，Ｎ−ジメチルアミノ）エチル、（メタ）アクリル酸グリシジル、（メタ）アクリロニトリル、（メタ）アクリルアミド、（メタ）アクリロイルモルホリド、Ｎ−メチルマレイミド、Ｎ−フェニルマレイミド、Ｎ−シクロヘキシルマレイミド、スチレン、４−ビニルトルエン、酢酸ビニル、ビニルメチルエーテル等を挙げることができることができるが、この限りではない。
【００５３】
該透明樹脂におけるカルボキシル基含有モノマーが占めるモル割合は、０．００５〜０．５が好ましく、より好ましくは０．０５〜０．４である。０．０５未満のモル割合を持つ共重合体ではアルカリ水溶液に対する溶解性が低下して、パターニングにおける地汚れが発生しやすくなる。一方、０．５を超えるモル割合では、得られる感光性組成物からなる塗膜を露光した後にアルカリ現像を施すと、不溶化した露光部の膨潤が起こるために解像性が低下したり、塗膜表面の平滑性が損なわれる。透明樹脂の重量平均分子量は２０００〜５０００００、好ましくは３０００〜３０００００である。
【００５４】
カルボキシル基を含有する透明樹脂として、テトラカルボン酸二無水物とジアミンとの重付加反応により得られるポリアミック酸を用いることができる。テトラカルボン酸二無水物の例として、１，２，３，４―シクロブタンテトラカルボン酸二無水物、１，２，３，４−シクロペンタンテトラカルボン酸二無水物、１，２，３，５−シクロペンタンテトラカルボン酸二無水物、１，２，４，５−ビシクルヘキセンテトラカルボン酸二無水物、３，３’，４，４’−ベンゾフェノンテトラカルボン酸二無水物、ピロメリット酸二無水物、３，３’，４，４’−ジフェニルスルホンテトラカルボン酸二無水物、３，３’，４，４’−ビフェニルテトラカルボン酸二無水物等が挙げられるが、これらに限定されるものではない。また、これらの二無水物を１種または２種以上を用いることができる。これらの二無水物と反応させるジアミンとしては、エチレンジアミン、１，３−ジアミノシクロヘキサン、１，４−ジアミノシクロヘキサン、４，４’―ジアミノジフェニルエーテル、３，４’−ジアミノジフェニルエーテル、４，４’−ジアミノジフェニルメタン、３，３’−ジアミノジフェニルメタン、４，４’−ジアミノジフェニルスルホン、３，３’−ジアミノジフェニルスルホン、ｍ−フェニレンジアミン、ｐ−フェニレンジアミン、２，４−ジアミノトルエン、２，５−ジアミノトルエン等を挙げることができるが、これらに限定されるものではない。
【００５５】
ポリアミック酸の合成は、極性有機溶媒中でテトラカルボン酸二無水物とジアミンを公知の方法により行われるが、その混合モル比によってポリアミック酸の重合度を調整することができる。
【００５６】
潜在性酸性基を有する透明樹脂は、光酸発生剤から発生する酸の触媒作用によってカルボキシル基あるいはフェノール性水酸基を生成する置換基を有するポリマーであり、アルカリ現像性化学増幅型フォトレジストに用いられるベースポリマーを活用することができる。例えば、シクロヘキシル（メタ）アクリレート、ｔｅｒｔ−ブチル（メタ）アクリレート、ｔｅｒｔ−アミル（メタ）アクリレート、１，１−ジメチルベンジル（メタ）アクリレート、１−エトキシエチル（メタ）アクリレート等と（メタ）アクリル酸を含む他のアクリレートモノマーとの共重合体、４−（ｔｅｒｔ−ブトキシカルボニルオキシ）スチレン、４−（１−メトキシエトキシ）スチレン、４−（１−エトキシエトキシ）スチレン等のホモポリマーあるいは４−ヒドロキシスチレンとの共重合体を挙げることができる。
【００５７】
前記ブラックマトリックス用着色材に対するこれらの酸性基及び／又は潜在性酸性基で置換された透明樹脂の混合割合は、ブラックマトリックス用着色材１００重量部に対して、通常、５〜５００重量部が好ましく、より好ましくは７〜３００重量部である。透明樹脂の混合割合が５重量部未満の場合には、製膜性及びアルカリ現像性が低下する。５００重量部を超える場合には、相対的に顔料濃度が低下するので、ブラックマトリックスとしての着色力を確保するために膜厚が増大して均一膜厚を得るのが困難になる。
【００５８】
本発明４に係るブラックマトリックス用着色組成物の個数換算分散平均粒子径は、１〜２００ｎｍが好ましく、より好ましくは１〜１５０ｎｍ、更により好ましくは１〜１００ｎｍ、最も好ましくは１〜５０ｎｍである。個数換算平均粒子径が２００ｎｍを超える場合には、粒子サイズが大きすぎることから、着色力が低下するため、好ましくない。
【００５９】
本発明４に係るブラックマトリックス用着色組成物の体積換算分散平均粒子径は、１〜２００ｎｍが好ましく、より好ましくは１〜１５０ｎｍであり、更により好ましくは１〜１００ｎｍである。体積換算分散平均粒子径が２００ｎｍを超える場合には、粒子サイズが大きすぎることから、着色力が低下するため、好ましくない。
【００６０】
本発明４に係るブラックマトリックス用着色組成物の粘度は、０．５〜１０００ｍＰａ・ｓであることが好ましい。粘度が１０００ｍＰａ・ｓを超える場合には、均一なコーティングが困難となる。０．５ｍＰａ・ｓ未満の場合には、塗膜が薄くなりすぎるために好ましくない。
【００６１】
本発明４に係るブラックマトリックス用着色組成物の分散安定性は、後述する評価方法で、粘度の変化率は２０％以下が好ましく、より好ましくは１０％以下である。粘度の変化率が２０％より大きくなると、安定した分散状態で長期に亘って分散性を維持するのが困難となる。
【００６２】
本発明４に係るブラックマトリックス用着色組成物を用いて作製したブラックマトリックスの光沢値は、８５以上であることが好ましく、より好ましくは８７以上であり、更により好ましくは９０以上である。
【００６３】
本発明４に係るブラックマトリックス用着色組成物を用いて作製したブラックマトリックスの耐光性ΔＥ＊値は、５．０以下であることが好ましく、より好ましくは４．５以下であり、更により好ましくは４．０以下である。
【００６４】
本発明４に係るブラックマトリックス用着色組成物を用いて作製したブラックマトリックスの電気抵抗値は、１．０×１０７Ω／ｓｑ以上であることが好ましく、より好ましくは５．０×１０７Ω／ｓｑ以上、更により好ましくは１．０×１０８Ω／ｓｑ以上である。
【００６５】
本発明４に係るブラックマトリックス用着色組成物の着色力を表わす比吸光係数εｗ（重量基準）は、後述する評価方法で、１．１０以上であることが好ましく、より好ましくは１．２０〜５．００であり、更に好ましくは１．３０〜５．００である。
【００６６】
本発明５に係るブラックマトリックス用着色組成物は、前記本発明４に係るブラックマトリックス用着色組成物に光ラジカル重合開始剤及びエチレン性不飽和二重結合を２つ以上有する多官能性モノマーを添加したものからなる。
【００６７】
また、本発明６に係るブラックマトリックス用着色組成物は、前記本発明４に係るブラックマトリックス用着色組成物に光酸発生剤を添加したものからなる。
【００６８】
＜エチレン性不飽和二重結合を２つ以上有する多官能性モノマー＞
本発明におけるエチレン性不飽和二重結合を２つ以上有する多官能性モノマーとして、エチレングリコールジ（メタ）アクリレート、ジエチレングリコールジ（メタ）アクリレート、トリメチレンエチレングリコールジ（メタ）アクリレート、テトラメチレングリコールジ（メタ）アクリレート、ペンタメチレングリコールジ（メタ）アクリレート、ヘキサメチレングリコールジ（メタ）アクリレート、ネオペンチルグリコールジ（メタ）アクリレート、ペンタエリスリトールトリ（メタ）アクリレート、ペンタエリスリトールテトラ（メタ）アクリレート、ステアリン酸変性ペンタエリスリトールメタ（ア）クリレート、トリメチロールプロパントリ（メタ）アクリレート、トリス（アクリロイルオキシエチル）イソシアヌレート、ジペンタエリスリトールヘキサアクリレート、ジペンタエリスリトールペンタアクリレート等の多官能性モノマー等が挙げられる。更には、ポリエステル樹脂、エポキシ樹脂、ウレタン樹脂、シリコン樹脂等から得られるアクリレートオリゴマー等が挙げられる。
【００６９】
これらの多官能性モノマーに、単官能性モノマーを混合することができる。単官能性モノマーとしては、メトキシトリエチレングリコール（メタ）アクリレート、２−ヒドロキシ−３−フェノキシプロピル（メタ）アクリレート、２−アクリロイルオキシエチルサクシネート、２−アクリロイルオキシエチルフタレート、２−アクリロイルオキシプロピルフタレート等を挙げることができる。これらの単官能性モノマーは前記多官能性モノマー１００重量部に対して、０〜８０重量％、好ましくは０〜４０重量％である。この範囲を越えて単官能性モノマーを混合すると、露光後の皮膜をアルカリ現像処理する際に、膜が一部剥離したり、解像性が低下する。
【００７０】
本発明における多官能性モノマーは、前記した透明樹脂のうち、とくに、カルボキシル基を有するビニル系共重合体に好適に混合される。多官能性モノマーの使用割合は、透明樹脂１００重量部に対して５〜３００重量部、より好ましくは１０〜２００重量部である。多官能性モノマーの混合割合が５重量部未満の場合には、アルカリ現像後の塗膜が一部剥離したり、解像性が低下する。混合割合が３００重量部を超える場合には、アルカリ現像性が劣化して、未露光部での地汚れや膜残りといった不具合が生じる。
【００７１】
＜光重合開始剤＞
本発明における光重合開始剤は、光照射によってラジカル種を効率よく発生する物質であって、これが前記した多官能性モノマーの重合を開始して架橋構造を形成し、酸性基を有する透明樹脂のアルカリ溶解性が低下することによって、ネガ型画像を与える。光重合開始剤としては、ケトン系化合物、トリクロロメチル基を有するトリアジン系化合物、電子移動型開始剤等を挙げることができるが、２００〜４５０ｎｍの範囲の紫外線によりラジカル種を発生する重合開始剤が選択される。
【００７２】
ケトン系光重合開始剤としては、２−ヒドロキシ−２−メチル−１−フェニルプロパン−１−オン、１−ヒドロキシ−１−ベンゾイルシクロヘキサン、２−モルホリノ−２−メチル−１−フェニルプロパン−１−オン、２−モルホリノ−２−メチル−１−（４−メトキシフェニル）プロパン−１−オン、２−モルホリノ−２−メチル−１−（４−メチルチオフェニル）プロパン−１−オン、２−ベンジル−２−ジメチルアミノ−１−（４−モルホリノフェニル）ブタン−１−オン、２−フェニル−２，２−ジメトキシ−１−（４−メチルチオフェニル）エタンー１−オン、ジフェニルメシチレンホスフィンオキサイド、フェナシルテトラメチレンスルホニウムヘキサフルオロホスフェート等が挙げられる。
【００７３】
トリクロロメチル基を有するトリアジン誘導体としては、２−（４−メトキシ−β−スチリル）−ビス（４，６−トリクロロメチル）−ｓ−トリアジン、１−フェニル−３，５−ビス（トリクロロメチル）−ｓ−トリアジン、１−（４−クロロフェニル）−３，５−ビス（トリクロロメチル）−ｓ−トリアジン、１−（４−メトキシフェニル）−３，５−ビス（トリクロロメチル）−ｓ−トリアジン、１−（４−ブトキシフェニル）−３，５−ビス（トリクロロメチル）−ｓ−トリアジン、１−（３，４−メチレンジオキシフェニル）−３，５−ビス（トリクロロメチル）−ｓ−トリアジン、１−（３，４−ジメトキシフェニル）−３，５−ビス（トリクロロメチル）−ｓ−トリアジン、１−（４−メトキシナフチル−１）−３，５−ビス（トリクロロメチル）−ｓ−トリアジン、１−｛２−（４−メトキシフェニル）エテニル｝−３，５−ビス（トリクロロメチル）−ｓ−トリアジン、１−｛２−（２−メトキシフェニル）エテニル｝−３，５−ビス（トリクロロメチル）−ｓ−トリアジン、１−｛２−（３，４−ジメトキシフェニル）エテニル｝−３，５−ビス（トリクロロメチル）−ｓ−トリアジン、１−｛２−（３−クロロ−４−メトキシフェニル）エテニル｝−３，５−ビス（トリクロロメチル）−ｓ−トリアジン、１−（ビフェニル−１）−３，５−ビス（トリクロロメチル）−ｓ−トリアジン等が挙げられる。
【００７４】
電子移動型開始剤は電子受容性化合物あるいは電子供与性化合物としてのラジカル発生剤と増感剤からなる。電子受容性化合物としては、前記のトリクロロメチル置換トリアジン誘導体、２，２’−ビス（２−クロロフェニル）−４，４’，５，５’フェニルビイミダゾール、２，２’−ビス（２，４−ジクロロフェニル）−４，４’，５，５’フェニルビイミダゾール、２，２’−ビス（２−クロロフェニル）−４，４’，５，５’テトラキス（４−エトキシカルボニルフェニル）ビイミダゾール等のビイミダゾール化合物、ジフェニルヨードニウムヘキサフルオロホスフェート、ビス（４−ｔｅｒｔ−ブチルフェニル）ヨードニウムヘキサフルオロホスフェート、（４−メトキシフェニル）（４−オクチルオキシフェニル）ヨードニウムヘキサフルオロホスフェート等のヨードニウム塩を挙げることができる。増感剤としては、９，１０−ジメチルアントラセン、９，１０−ジフェニルアントラセン、９，１０−ビス（フェニルエチニル）アントラセン、１，８−ジメチル−９，１０−ビス（フェニルエチニル）アントラセン、９，１０−ジメトキシアントラセン、９，１０−ジエトキシアントラセン、９，１０−ジプロポキシアントラセン、９，１０−ジブトキシアントラセン、チオキサントン、イソプロピルチオキサントン、４，４’−ビス（ジエチルアミノ）ベンゾフェノン等が挙げられる。更には、電子供与性化合物と増感剤からなる光重合開始剤を用いることができる。電子供与体として、ｐ−ジメチルアミノ安息香酸エステル、ジエタノールアミン等であり、増感剤としてチオキサントン誘導体が好適に用いられる。以上の増感剤の１種あるいは２種以上を前記の電子受容性化合物あるいは電子供与性化合物と組み合わせて使用することができる。
【００７５】
＜光酸発生剤＞
本発明における光酸発生剤としては、化学増幅型フォトレジストや光カチオン重合に利用される化合物のうち、２００〜４３０ｎｍの範囲に吸収を持つ化合物が用いられ、オニウムカチオン化合物、ハロゲン化水素酸を発生する含ハロゲン化合物、スルホン酸を発生するスルホン化化合物を挙げることができる。オニウム塩としては、ｐ−フェニルチオフェニルジフェニルスルホニウム、フェナシルテトラメチレンスルホニウム、フェナシルジメチルスルホニウム、（２−ナフチルカルボニルメチル）テトラメチレンスルホニウム、フェニル（４−メトキシフェニル）ヨードニウム、フェニル｛４−（ｔｅｒｔ―ブチル）フェニル｝ヨードニウム、（４−ビス｛４−（ｔｅｒｔ―ブチル）フェニル｝ヨードニウム、ビス（４−ドデシルフェニル）ヨードニウム等のＢＦ４−，ＰＦ６−，ＡｓＦ６−，ＳｂＦ６−，ＣＨ３ＳＯ３−，ＣＦ３ＳＯ３−，パーフルオロブタンスルホネート、ベンゼンスルホネート、ｐ−トルエンスルホネート、（Ｃ６Ｆ５）４Ｂ−塩が挙げられる。ハロゲン化水素酸を発生する化合物としては、１−（３，４−ジメトキシフェニル）−３，５−ビス（トリクロロメチル）−ｓ−トリアジン、１−（４−メトキシナフチル−１）−３，５−ビス（トリクロロメチル）−ｓ−トリアジン、１−｛２−（４−メトキシフェニル）エテニル｝−３，５−ビス（トリクロロメチル）−ｓ−トリアジン、１−｛２−（２−メトキシフェニル）エテニル｝−３，５−ビス（トリクロロメチル）−ｓ−トリアジン、１−｛２−（３，４−ジメトキシフェニル）エテニル｝−３，５−ビス（トリクロロメチル）−ｓ−トリアジン、１−｛２−（３−クロロ−４−メトキシフェニル）エテニル｝−３，５−ビス（トリクロロメチル）−ｓ−トリアジン、１−（ビフェニル−１）−３，５−ビス（トリクロロメチル）−ｓ−トリアジン、１−（４−ヒドロキシビフェニル−１）−３，５−ビス（トリクロロメチル）−ｓ−トリアジン、１−（４−メトキシビフェニル−１）−３，５−ビス（トリクロロメチル）−ｓ−トリアジン等が挙げられる。スルホン酸を発生する酸発生剤としては、Ｎ−トリフルオロメタンスルホニルオキシジフェニルマレイミド、Ｎ−ｐ−トルエンスルホニルオキシサクシンイミド、Ｎ−カンファースルホニルオキシサクシンイミド、Ｎ−トルフルオロメタンスルホニルオキシサクシンイミド、Ｎ−パーフルオロブタンスルホニルオキシフタルイミド、Ｎ−ｐ−トルエンスルホニルオキシ−１，８−ナフタレンカルボキシイミド、Ｎ−カンファースルホニルオキシ−１，８−ナフタレンカルボキシイミド、Ｎ−トリフルオロメタンスルホニルオキシ−１，８−ナフタレンカルボキシイミド、Ｎ−パーフルオロブタンスルホニルオキシ−１，８−ナフタレンカルボキシイミド等が挙げられる。
【００７６】
これらの光酸発生剤は、単独、あるいは、以下に示す増感剤の共存下で用いることができる。増感剤としては、９−メチルアントラセン、９，１０−ジメチルアントラセン、９，１０−ジフェニルアントラセン、９，１０−ジメトキシアントラセン、９，１０−ジエトキシアントラセン、９，１０−ジプロポキシアントラセン、９，１０−ジブトキシアントラセン、１−メチルピレン、チオキサントン誘導体等が挙げられる。
【００７７】
本発明５及び６に係るブラックマトリックス用着色組成物の個数換算分散平均粒子径は、１〜２００ｎｍが好ましく、より好ましくは１〜１５０ｎｍ、更により好ましくは１〜１００ｎｍ、最も好ましくは１〜５０ｎｍである。個数換算平均粒子径が２００ｎｍを超える場合には、粒子サイズが大きすぎることから着色力が低下するため好ましくない。
【００７８】
本発明５及び６に係るブラックマトリックス用着色組成物の体積換算分散平均粒子径は、１〜２００ｎｍが好ましく、より好ましくは１〜１５０ｎｍであり、更により好ましくは１〜１００ｎｍである。体積換算分散平均粒子径が２００ｎｍを超える場合には、粒子サイズが大きすぎることから着色力が低下するため好ましくない。
【００７９】
本発明５及び６に係るブラックマトリックス用着色組成物の粘度は、０．５〜１０００ｍＰａ・ｓであることが好ましい。粘度が１０００ｍＰａ・ｓを超える場合には、均一なコーティングが困難となる。０．５ｍＰａ・ｓ未満の場合には、塗膜が薄くなりすぎるため好ましくない。
【００８０】
本発明５及び６に係るブラックマトリックス用着色組成物の分散安定性は、後述する評価方法で、粘度の変化率は２０％以下が好ましく、より好ましくは１０％以下である。粘度の変化率が２０％より大きくなると、安定した分散状態で長期に亘って分散性を維持するのが困難となる。
【００８１】
本発明５及び６に係るブラックマトリックス用着色組成物の着色力を表わす比吸光係数εｗ（重量基準）は、後述する評価方法で、１．１０以上であることが好ましく、より好ましくは１．２０〜５．００であり、更に好ましくは１．３０〜５．００である。
【００８２】
本発明５及び６に係るブラックマトリックス用着色組成物を用いて作製したブラックマトリックスの光沢値は、８５以上であることが好ましく、より好ましくは８７以上であり、更により好ましくは９０以上である。
【００８３】
本発明５及び６に係るブラックマトリックス用着色組成物を用いて作製したブラックマトリックスの耐光性ΔＥ＊値は、５．０以下であることが好ましく、より好ましくは４．５以下であり、更により好ましくは４．０以下である。
【００８４】
本発明５及び６に係るブラックマトリックス用着色組成物を用いて作製したブラックマトリックスの電気抵抗値は、１．０×１０７Ω／ｓｑ以上であることが好ましく、より好ましくは５．０×１０７Ω／ｓｑ以上、更により好ましくは１．０×１０８Ω／ｓｑ以上である。
【００８５】
本発明５及び６に係るブラックマトリックス用着色組成物を用いて作製したブラックマトリックスの着色力を表わす比吸光係数εｗ（重量基準）は、後述する評価方法で、１．１０以上であることが好ましく、より好ましくは１．２０〜５．００であり、更に好ましくは１．３０〜５．００である。
【００８６】
次に、本発明に係るブラックマトリックス用着色材を用いたカラーフィルターについて述べる。
【００８７】
本発明に係るカラーフィルターは、透明基板上に形成されたブラックマトリックス層、カラー表示用のＲ（赤）、Ｇ（緑）、Ｂ（青）等の有機顔料を樹脂中に分散させた各色の透明着色層又は／及び透明導電膜（ＩＴＯ）から構成される。なお、必要に応じて着色層上に透明保護膜を形成してもよい。また、横電界によって液晶を駆動する方式の表示装置の場合には、ＩＴＯ透明導電膜を省略することもできる。
【００８８】
本発明における有機顔料としては、赤色、緑色、青色又はシアン、マゼンタ、イエローの各色を呈する有機顔料を用いることができる。また、有機顔料の分光特性を向上させるために、青色の補色である紫色系有機顔料などの他の色相を持つ有機顔料を併用してもよい。
【００８９】
赤色系有機顔料としては、キナクリドンレッド等のキナクリドン顔料、パーマネントレッド等のアゾ系顔料、縮合アゾレッド等の縮合アゾ顔料、ジアンスラキノニルレッド、ジケトピロロピロール系顔料等の建染染料系顔料及びペリレンレッド等のペリレン顔料を用いることができる。緑色系有機顔料としては、フタロシアニングリーン等のフタロシアニン系顔料を用いることができる。青色系有機顔料としては、無金属フタロシアニンブルー、フタロシアニンブルー、ファストスカイブルー等のフタロシアニン計顔料及びアルカリブルーを用いることができる。黄色系有機顔料としては、ハンザイエロー等のモノアゾ系顔料、ベンジジンイエロー、パーマネントイエロー等のジスアゾ系顔料、縮合アゾイエロー等の縮合アゾ顔料及びイソインドリンイエロー等のイソインドリン系顔料を用いることができる。紫色系有機顔料としては、ジオキサジンバイオレット等のジオキサジン系顔料を用いることができる。本発明に用いられる有機顔料としては、以上に例示した顔料に限られるものではない。
【００９０】
本発明に係るカラーフィルターは、各色の透過領域において、光透過率が８０％以上であり、好ましくは８３％以上、より好ましくは８６％以上を有している。また、コントラストは、１６００以上が好ましく、より好ましくは１８００以上、更により好ましくは２０００以上である。
【００９１】
次に、本発明に係るブラックマトリックス用着色材の製造法について述べる。
【００９２】
本発明に係るブラックマトリックス用着色材は、芯粒子としてのシリカ粒子と表面改質剤とを混合攪拌してシリカ粒子の粒子表面に表面改質剤を被覆後、黒色有機顔料及び／又はカーボンブラックを添加し、混合攪拌して前記表面改質剤が被覆されたシリカ粒子の粒子表面に黒色有機顔料及び／又はカーボンブラックが付着している黒色複合粒子を得た後に、アルカリ溶液を用いて該複合粒子中のシリカ粒子及び表面改質剤の一部を溶解させることにより得ることができる。
【００９３】
本発明におけるシリカ粒子の平均一次粒子径は、１〜１００ｎｍが好ましく、より好ましくは１〜５０ｎｍ、最も好ましくは１〜３０ｎｍである。
【００９４】
本発明におけるシリカ粒子のＢＥＴ比表面積値は１０〜１０００ｍ２／ｇであることが好ましく、より好ましくは１５〜５００ｍ２／ｇである。
【００９５】
本発明における表面改質剤としては、シリカ粒子の粒子表面へ黒色有機顔料及び／又はカーボンブラックを付着できるものであれば何を用いてもよく、アルコキシシラン、シラン系カップリング剤及びオルガノポリシロキサン等の有機ケイ素化合物、チタネート系、アルミネート系及びジルコネート系などのカップリング剤、低分子あるいは高分子界面活性剤等が好適に用いられる。より好ましくは、アルコキシシラン、シラン系カップリング剤及びオルガノポリシロキサン等の有機ケイ素化合物である。
【００９６】
有機ケイ素化合物としては、メチルトリエトキシシラン、ジメチルジエトキシシラン、フェニルトリエトキシシラン、ジフェニルジエトキシシラン、メチルトリメトキシシラン、ジメチルジメトキシシラン、フェニルトリメトキシシラン、ジフェニルジメトキシシラン、エチルトリエトキシシラン、プロピルトリエトキシシラン、ブチルトリエトキシシラン、イソブチルトリメトキシシラン、ヘキシルトリエトキシシラン、オクチルトリエトキシシラン及びデシルトリエトキシシラン等のアルコキシシラン、ビニルトリメトキシシラン、ビニルトリエトキシシラン、γ―アミノプロピルトリエトキシシラン、γ―グリシドキシプロピルトリメトキシシラン、γ―メルカプトプロピルトリメトキシシラン、γ―メタクロイルオキシプロピルトリメトキシシラン、Ｎ−（β−アミノエチル）−γ−アミノプロピルトリメトキシシラン、γ−グリシドキシプロピルメチルジメトキシシラン、γ−クロロプロピルトリメトキシシラン等のシラン系カップリング剤、ポリシロキサン、メチルハイドロジェンポリシロキサン、変性ポリシロキサン等のオルガノポリシロキサン等が挙げられる。
【００９７】
チタネート系カップリング剤としては、イソプロピルトリステアロイルチタネート、イソプロピルトリス（ジオクチルパイロホスフェート）チタネート、イソプロピルトリ（Ｎ−アミノエチル・アミノエチル）チタネート、テトラオクチルビス（ジトリデシルホスフェートチタネート、テトラ（２，２ジアリルオキシメチル−１−ブチル）ビス（ジトリデシル）ホスフェートチタネート、ビス（ジオクチルパイロホスフェート）オキシアセテートチタネート、ビス（ジオクチルパイロホスフェート）エチレンチタネート等が挙げられる。
【００９８】
アルミネート系カップリング剤としては、アセトアルコキシアルミニウムジイソプロピレート、アルミニウムジイソプロポキシモノエチルアセトアセテート、アルミニウムトリスエチルアセトアセテート、アルミニウムトリスアセチルアセトネート等が挙げられる。
【００９９】
ジルコネート系カップリング剤としては、ジルコニウムテトラキスアセチルアセトネート、ジルコニウムジブトキシビスアセチルアセトネート、ジルコニウムテトラキスエチルアセトアセテート、ジルコニウムトリボトキシモノエチルアセトアセテート、ジルコニウムトリブトキシアセチルアセトネート等が挙げられる。
【０１００】
低分子系界面活性剤としては、アルキルベンゼンスルホン酸塩、ジオクチルスルホンコハク酸塩、アルキルアミン酢酸塩、アルキル脂肪酸塩等が挙げられる。高分子系界面活性剤としては、ポリビニルアルコール、ポリアクリル酸塩、カルボキシメチルセルロース、アクリル酸−マレイン酸塩コポリマー、オレフィン−マレイン酸塩コポリマー等が挙げられる。
【０１０１】
表面改質剤の被覆量は、芯粒子であるシリカ粒子に対してＣ換算で０．０５〜１５．０重量％が好ましく、より好ましくは０．１〜１２．０重量％、更により好ましくは０．１５〜１０．０重量％である。０．０５〜１５重量％とすることで、シリカ粒子１００重量部に対して、黒色顔料を１０〜５００重量部付着させることができる。
【０１０２】
本発明における黒色有機顔料としては、ペリレンブラック、アニリンブラック等を、カーボンブラックとしては、ファーネスブラック、チャンネルブラック、アセチレンブラック等を用いることができる。
【０１０３】
なお、黒色をより鮮明にするために他の有機顔料を補色として併用してもよい。例えば、無金属フタロシアニンブルー、フタロシアニンブルー、ファストスカイブルー等のフタロシアニン系顔料からなる青色系有機顔料を使用することができる。但し、アルカリブルーのような耐アルカリ性の弱い顔料を用いることは好ましくない。
【０１０４】
カーボンブラックの添加量は、芯粒子であるシリカ粒子１００重量部に対して１０〜５００重量部であり、好ましくは３０〜４００重量部、より好ましくは５０〜３００重量部である。
【０１０５】
本発明における黒色複合粒子は、シリカ粒子と表面改質剤とを混合し、シリカ粒子の粒子表面を表面改質剤によって被覆し、次いで、表面改質剤によって被覆されたシリカと黒色有機顔料及び／又はカーボンブラックを混合することによって得ることができる。添加した表面改質剤は、ほぼ全量がシリカ表面に被覆される。
【０１０６】
シリカ粒子と表面改質剤の混合攪拌、黒色有機顔料及び／又はカーボンブラックと粒子表面に表面改質剤が被覆されているシリカ粒子とを混合攪拌するための機器としては、粉体層にせん断力を加えることのできる装置が好ましく、殊に、せん断、へらなで及び圧縮が同時に行える装置、例えば、ホイール型混錬機、ボール型混錬機、ブレード型混錬機、ロール型混錬を用いることができ、ホイール型混錬機がより効果的に使用できる。
【０１０７】
前記ホイール型混練機としては、エッジランナー（「ミックスマラー」、「シンプソンミル」、「サンドミル」と同義語である）、マルチマル、ストッツミル、ウエットパンミル、コナーミル、リングマラー等があり、このましくはエッジランナー、マルチマル、ストッツミル、ウエットパンミル、リングマラー、であり、より好ましくはエッジランナーである。前記ボール型混練機としては、振動ミル等がある。前記ブレード型混練機としては、ヘンシェルミキサー、プラネタリーミキサー、ナウターミキサー等がある。前記ロール型混練機としては、エクストルーダー等がある。
【０１０８】
シリカ粒子の粒子表面を表面改質剤で被覆した後、黒色有機顔料及び／又はカーボンブラック、補色の有機顔料を添加し、混合攪拌して黒色有機顔料及び／又はカーボンブラック、補色の有機顔料を表面改質剤被覆シリカ粒子の粒子表面に付着させる。このとき、必要に応じて乾燥乃至加熱処理を行ってもよい。黒色有機顔料及び／又はカーボンブラック、補色の有機顔料は少量ずつを、５分〜２４時間、好ましくは５分〜２０時間程度の時間をかけながら添加するか、若しくは、シリカ粒子１００重量部に対して５〜２５重量部の黒色有機顔料及び／又はカーボンブラック、補色の有機顔料を、所望の添加量となるまで分割して添加することが好ましい。
【０１０９】
乾燥乃至加熱処理を行う場合の加熱温度は、通常、４０〜１５０℃が好ましく、より好ましくは６０〜１２０℃であり、加熱時間は、１０分〜１２時間が好ましく、３０分〜３時間がより好ましい。
【０１１０】
得られた黒色複合粒子の一次粒子の平均粒子径は１〜１００ｎｍであり、より好ましくは１〜７５ｎｍ、更により好ましくは１〜５０ｎｍである。
【０１１１】
黒色複合粒子のＢＥＴ比表面積値は、１０〜１０００ｍ２／ｇであることが好ましく、より好ましくは１５〜８００ｍ２／ｇ、更により好ましくは２０〜５００ｍ２／ｇである。
【０１１２】
黒色複合粒子の黒色有機顔料及び／又はカーボンブラックの脱離の程度は、後出評価方法における目視観察において、４又は３が好ましく、より好ましくは４である。黒色有機顔料及び／又はカーボンブラックの脱離の程度が２以下の場合には、脱離した黒色有機顔料及び／又はカーボンブラックが再結晶化又は凝集等を起こすことにより粗大化したまま、最終生成物であるブラックマトリックス用着色材に混在するため、好ましくない。
【０１１３】
本発明に係るブラックマトリックス用着色材は、上記黒色複合粒子をアルカリで処理して一部のシリカ成分が残存するように、シリカ又はシリカ及び表面改質剤を溶解することで得られる。
【０１１４】
溶解に用いるアルカリとしては、水酸化ナトリウム水溶液、水酸化カリウム水溶液、アンモニア等を使用することができる。
【０１１５】
溶解処理を行う際の溶解液中の黒色複合粒子濃度は、水１００ｍｌに対して１．０〜３０．０重量部が好ましく、より好ましくは２．５〜２５．０重量部、更に好ましくは５．０〜２０．０重量部である。
【０１１６】
黒色複合粒子中のシリカ粒子又はシリカ粒子及び表面改質剤の溶解処理を行う際の溶解液のアルカリ量は、シリカ粒子又はシリカ粒子及び表面改質剤を全量溶解させるために必要なアルカリ量の０．０１〜０．９５倍が好ましく、より好ましくは０．０２〜０．９０倍、更に好ましくは０．０５〜０．８５倍である。０．９５倍を超えるアルカリ量で処理した場合、残存Ｓｉ量が少なくなりすぎるため、分散性及び分散安定性に必要なζ電位を得ることができない。アルカリ量が０．０１倍より少ない場合、シリカ粒子又はシリカ粒子及び表面改質剤を、ブラックマトリックス用着色材に対してＳｉ換算で９重量％以下となるまで溶解させるのに非常に長時間を有するために工業的に好ましくない。
【０１１７】
黒色複合粒子中のシリカ粒子又はシリカ粒子及び表面改質剤の溶解処理を行う際のｐＨは１０．０〜１３．８が好ましく、より好ましくは１１．０〜１３．６であり、更に好ましくは１１．５〜１３．４である。ｐＨが１３．８を超えると、アルカリによる黒色有機顔料及び／又はカーボンブラックへのダメージが大きくなり、優れた漆黒性を有するブラックマトリックス用着色材を得ることが困難である。ｐＨが１０．０未満の場合、黒色複合粒子中のシリカ粒子又はシリカ粒子及び表面改質剤を、ブラックマトリックス用着色材に対してＳｉ換算で９重量％以下となるまで溶解させるのに非常に長時間を有するために工業的に好ましくない。
【０１１８】
溶解処理を行う際の処理温度は、４０〜１００℃が好ましく、より好ましくは４５〜９０℃、更により好ましくは５０〜８０℃である。４０℃未満の場合にはシリカの溶解に５０時間を超えるような長時間を要するため、工業的に不利となる。１００℃を超える場合には、黒色有機顔料及び／又はカーボンブラックへのダメージにより優れた耐光性を有するブラックマトリックス用着色材を得ることが困難であるとともに、オートクレーブ等の装置を必要とするため工業的にも好ましくない。
【０１１９】
溶解処理を行う際の処理時間は、５分〜５０時間が好ましく、より好ましくは１０分〜３０時間、更により好ましくは２０分〜１０時間である。処理時間が５０時間より長い場合、長時間の溶解処理となるため工業的に好ましくない。
【０１２０】
溶解処理後、固形分と溶解液を濾別、洗浄後、通常の乾燥又は凍結乾燥させる方法を用いて取り出すことができる。本発明で得られたブラックマトリックス用着色材は、通常の乾燥を行った場合においてもシリカ又はシリカ及び表面改質剤による静電反発効果により分散が容易である。
【０１２１】
次に、本発明に係るブラックマトリックス用着色組成物の製造方法について述べる。
【０１２２】
本発明３のブラックマトリックス用着色組成物を調製するために、本発明１又は本発明２のブラックマトリックス用着色材を有機溶剤又は油性ビヒクル中に再分散させるか、あるいは、溶解処理後、固形分と溶解液を濾別、水洗したウェットケーキを有機溶剤又は油性ビヒクルでフラッシングした後、有機溶剤又は油性ビヒクル中に分散させることにより得ることができる。混合・分散は、ボールミル、ビーズミル、サンドミル、エッジランナー、２本又は３本ロールミル、エクストルーダー及び高速衝撃ミル等を用いることができる。磨砕型ミルに用いられる磨砕媒体としては、ミルの材質に応じて、スチールビーズ、ガラスビーズ、セラミックビーズ等が使用でき、その大きさは０．０１〜１０ｍｍの範囲が好ましく、０．０３〜３ｍｍの範囲がより好ましい。磨砕温度は特に限定されず、室温から溶媒の沸点以下の範囲にあればよい。必要により、添加剤として、分散剤、顔料誘導体、消泡剤、界面活性剤等の添加剤を加えてもよい。
【０１２３】
本発明４のブラックマトリックス用着色組成物を調製するためには、本発明３のブラックマトリックス用着色組成物に酸性基を有する透明樹脂又は潜在性酸性基を有する透明樹脂を溶解すればよい。あるいは、あらかじめ酸性基を有する透明樹脂又は潜在性酸性基を有する透明樹脂を溶解した溶剤を用いてブラックマトリックス用着色材を混合分散することもできる。
【０１２４】
本発明５の感光性が付与されたブラックマトリックス用着色組成物を調製するためには、本発明４の酸性基を有する透明樹脂を含有する着色組成物に光重合開始剤及びエチレン性不飽和二重結合を２つ以上有する多官能性モノマーを添加、混合すればよい。この場合、必要に応じて溶剤を添加して、顔料濃度、粘度等を調整することができる。さらに必要に応じて、重合禁止剤、２−メルカプトビエンゾイミダゾールなどの硬化促進剤等を使用することができる。
【０１２５】
本発明６の感光性が付与されたブラックマトリックス用着色組成物を調製するためには、本発明４の潜在性酸性基を有する透明樹脂を含有する着色組成物に光酸発生剤を添加、混合すればよい。
【０１２６】
次に、本発明のブラックマトリックス用着色組成物を用いたカラーフィルターの作製方法を説明する。
【０１２７】
本発明に係るカラーフィルターは、ブラックマトリックスのパターンを形成した透明基板上にカラー表示用のＲ（赤）、Ｇ（緑）、Ｂ（青）からなる各透明着色組成物を塗布した後に、プリベーク処理によって溶剤を十分に蒸発除去して着色塗膜を得る。感光性が付与されていない着色塗膜の場合には、その膜上にアルカリ現像可能なポジ型フォトレジスト層を設けて、二層構造からなる塗膜を得る。アルカリ現像性ポジ型フォトレジストとしては、キノンジアジド系フォトレジストが好適に用いられる。この着色塗膜にフォトマスクを介して光照射した後、アルカリ水溶液による現像処理を施す。ポジ型フォトレジスト層で被覆した塗膜の露光部はアルカリ可溶となるので、露出した着色層もアルカリ液によってエッチングされて着色ポジ画像となる。ついで、フォトレジスト層を溶剤で選択的に除去して着色パターンを得る。一方、光重合開始剤及び多官能性モノマーが添加された感光性透明着色組成物の場合には、それから調製される塗膜をそのまま着色感光層として用いる。同様に、フォトマスクを介して露光してからアルカリ現像を施せば、露光部が不溶化してネガ型の着色パターンを得ることができる。現像処理には、浸漬法、スプレー法、パドル法、シャワー法等が用いられ、アルカリ現像後は水洗し、乾燥させる。
【０１２８】
カラーフィルターを作製する透明基板として、シリカガラスの他、ポリカーボネート、ポリエステル、ポリアミド、ポリイミド、ポリアミドイミド等を用いることができる。また、固体撮像素子作製のために、シリコン基板を用いることもできる。透明着色組成物をこれらの透明基板上に塗布するために、回転塗布、流延塗布、ロール塗布、スクリーン印刷法等の方法を適宜用いることができる。塗布膜の厚さは、透明着色組成物中の有機顔料の濃度にも依存するが、０．１〜１０μｍ、好ましくは０．２〜５．０μｍである。
【０１２９】
アルカリ現像液としては、炭酸ナトリウム、炭酸カリウム、水酸化ナトリウム、水酸化カリウム、テトラメチルアンモニウムハイドロオキサイド等の水溶液が好ましい。アルカリ水溶液にメタノール、エタノール、イソプロピルアルコール、界面活性剤等を添加することもできる。
【実施例】
【０１３０】
以下、本発明における実施例を示し、本発明を具体的に説明する。
【０１３１】
各粒子粉末の平均一次粒子径は、いずれも電子顕微鏡写真に示される粒子３５０個の粒子径をそれぞれ測定し、その平均値で示した。
【０１３２】
各粒子粉末の個数換算平均粒子径及び体積換算平均粒子径は、被測定粒子粉末と水を混合した水溶液を、超音波分散機を用いて１分間分散させた後、動的光散乱法「濃厚系粒径アナライザー  ＦＰＡＲ−１０００」（大塚電子株式会社）を用いて測定した。
【０１３３】
比表面積値は、ＢＥＴ法により測定した値で示した。
【０１３４】
シリカ粒子の粒子表面に被覆されている表面改質剤の被覆量及び黒色複合粒子粉末に付着しているカーボンブラックの被覆量は、「堀場金属炭素・硫黄分析装置ＥＭＩＡ−２２００型」（株式会社堀場製作所製）を用いて炭素量を測定することにより求めた。
【０１３５】
ブラックマトリックス用着色材に内包されるシリカ量は、「蛍光Ｘ線分析装置３０６３Ｍ型」（理学電機工業株式会社製）を使用し、ＪＩＳ  Ｋ  ０１１９の「けい光Ｘ線分析通則」に従って測定した。
【０１３６】
各粒子粉末のζ電位は、水系の場合イオン交換水を、溶剤系の場合ＰＧＭＥＡ（プロピレングリコールモノメチルエーテルアセテート）を用いて試料が０．５ｇ／ｌの濃度になるように調製し、超音波分散機を用いて３分間分散させた後、「Ｍｏｄｅｌ５０１」（ＰＥＮ  ＫＥＮ社製）を用い、電気泳動法により測定した。
【０１３７】
各粒子粉末の酸量は、試料２ｇと、テトラブチルアンモニウムヒドロキシド（ＴＢＡＨ）の１０−２Ｎメチルイソブチルケトン（ＭＩＢＫ）溶液３０ｍｌを三角フラスコにとり密栓した後、槽温度を２０℃に制御した超音波洗浄器中で１時間、超音波分散を行い、この分散液から、試料を遠心分離して得た上澄み液１０ｍｌを、ＭＩＢＫ１００ｍｌで希釈した後、１０−２Ｎの過塩素酸ＭＩＢＫ溶液で逆滴定することにより、試料表面の酸によって消費されたＴＢＡＨの量を求め、試料単位重量あたりの酸量を決定した。
【０１３８】
各粒子粉末の黒色度は、試料０．５ｇとヒマシ油０．５ｍｌとをフーバー式マーラーで練ってペースト状とし、このペーストにクリアラッカー４．５ｇを加え、混練、塗料化してキャストコート紙上に１５０μｍ（６ｍｉｌ）のアプリケーターを用いて塗布した塗布片（塗膜厚み：約３０μｍ）を作製し、該塗布片について「分光測色計ＣＭ−３６１０ｄ」（ミノルタ株式会社製）を用いて測定を行い、ＪＩＳ  Ｚ  ８９２９に定めるところに従って表色指数Ｌｈ＊値を測定した。なお、各黒色複合粒子粉末及びブラックマトリックス用着色材作製に用いた黒色有機顔料及び／又はカーボンブラックについては、Ｌｒ＊値とした。
【０１３９】
黒色複合粒子及びブラックマトリックス用着色材の黒色度差ΔＬｆ＊値は、複合粒子及びブラックマトリックス用着色材の黒色度Ｌｈ＊値と黒色複合粒子及びブラックマトリックス用着色材を作製する際に用いた黒色有機顔料及び／又はカーボンブラックの黒色度Ｌｒ＊値の差として、下記数１に従って算出した。
【０１４０】
＜数１＞
ΔＬｆ＊値＝Ｌｒ＊値／Ｌｈ＊値×１００
ΔＬｆ＊値：黒色度差
Ｌｒ＊値 ：各黒色複合粒子及びブラックマトリックス用着色材を作製する際に用いた黒色有機顔料及び／又はカーボンブラックの黒色度
Ｌｈ＊値 ：各黒色複合粒子及びブラックマトリックス用着色材の黒色度
【０１４１】
黒色複合粒子及びブラックマトリックス用着色材の着色力は、まず下記に示す方法に従って作製した原色エナメルと展色エナメルのそれぞれを、キャストコート紙上に１５０μｍ（６ｍｉｌ）のアプリケーターを用いて塗布した塗布片（塗膜厚み：約３０μｍ）を作製し、該塗布片について「分光測色計ＣＭ−３６１０ｄ」（ミノルタ株式会社製）を用いてＬ＊値を測色し、その差をΔＬ＊値とした。
【０１４２】
次いで、ブラックマトリックス用着色材の標準試料として、ブラックマトリックス用着色材を作製する際に用いた黒色有機顔料及び／又はカーボンブラックを用いて、上記と同様にして原色エナメルと展色エナメルの塗布片を作製し、各塗布片のＬ＊値を測色し、その差をΔＬｓ＊値とした。
【０１４３】
得られたブラックマトリックス用着色材のΔＬ＊値と標準試料のΔＬｓ＊値を用いて下記数２に従って算出した値を着色力（％）として示した。
【０１４４】
＜数２＞
着色力（％）＝１００＋｛（ΔＬｓ＊値−ΔＬ＊値）×１０｝
【０１４５】
原色エナメルの作製：
上記試料粉体１０ｇとアミノアルキッド樹脂１６ｇ及びシンナー６ｇとを配合して、３ｍｍφガラスビーズ９０ｇと共に１４０ｍｌのガラスビンに添加し、次いで、ペイントシェーカーで４５分間混合分散した後、アミノアルキッド樹脂５０ｇを追加し、更に５分間ペイントシェーカーで分散させて、原色エナメルを作製した。
【０１４６】
展色エナメルの作製：
上記原色エナメル１２ｇとアミラックホワイト（二酸化チタン分散アミノアルキッド樹脂）８０ｇとを配合し、ペイントシェーカーで１５分間混合分散して、展色エナメルを作製した。
【０１４７】
各粒子粉末の耐光性は、前述の着色力を測定するために作製した原色エナメルを、ガラス板（０．８ｍｍ×７０ｍｍ×１５０ｍｍ）に１５０μｍの厚みで塗布、乾燥して塗膜を形成し、得られた測定用塗布片の半分を金属製フォイルで覆い、「アイ  スーパーＵＶテスター  ＳＵＶ−Ｗ１３」（岩崎電気株式会社製）を用いて、紫外線を照射強度１００ｍＷ／ｃｍ２で６時間連続照射した後、金属製フォイルで覆うことによって紫外線が照射されなかった部分と紫外線照射した部分との色相（Ｌ＊値、ａ＊値、ｂ＊値）をそれぞれ測定し、下記数３に従って算出したΔＥ＊値によって示した。
【０１４８】
＜数３＞
ΔＥ＊値＝（（ΔＬ＊値）２＋（Δａ＊値）２＋（Δｂ＊値）２）１／２
ΔＬ＊値：  比較する試料の紫外線照射有無のＬ＊値の差
Δａ＊値：  比較する試料の紫外線照射有無のａ＊値の差
Δｂ＊値：  比較する試料の紫外線照射有無のｂ＊値の差
【０１４９】
各粒子粉末の体積固有抵抗値は、まず、粒子粉末０．５ｇを測り取り、ＫＢｒ錠剤成形器（株式会社島津製作所）を用いて、１．３７２×１０７Ｐａ（１４０Ｋｇ／ｃｍ２）の圧力で加圧成形を行い、円柱状の被測定試料を作製した。
【０１５０】
次いで、被測定試料を温度２５℃、相対温度６０％の環境下に１２時間以上暴露した後、この被測定試料をステンレス電極の間にセットし、電気抵抗測定装置（ｍｏｄｅｌ  ４３２９Ａ  横河北辰電気株式会社製）で１５Ｖの電圧を印加して抵抗値Ｒ（Ω）を測定した。
【０１５１】
次いで、被測定（円柱状）試料の上面の面積Ａ（ｃｍ２）と厚みｔ０（ｃｍ）を測定し、下記数４にそれぞれの測定値を挿入して、体積固有抵抗値（Ω・ｃｍ）を求めた。
【０１５２】
＜数４＞
体積固有抵抗値（Ω・ｃｍ）＝Ｒ×（Ａ／ｔ０）
【０１５３】
黒色複合粒子に付着している黒色有機顔料及び／又はカーボンブラックの脱離の程度は、下記の方法により４段階で評価した。４が黒色複合粒子の粒子表面からの黒色有機顔料及び／又はカーボンブラックの脱離量が少ないことを示す。
【０１５４】
被測定粒子粉末２ｇとエタノール２０ｍｌを５０ｍｌの三角フラスコに入れ、６０分間超音波分散を行った後、回転数１０，０００ｒｐｍで１５分間遠心分離を行い、被測定粒子粉末と溶剤部分とを分離した。得られた被測定粒子粉末を８０℃で１時間乾燥させ、電子顕微鏡写真に示される視野の中に存在する、脱離して再凝集した黒色有機顔料及び／又はカーボンブラックの個数を目視で観察し、４段階で評価した。
【０１５５】
１：黒色複合粒子１００個当たりに３０個以上。
２：黒色複合粒子１００個当たりに１０個以上３０個未満。
３：黒色複合粒子１００個当たりに５個以上１０個未満。
４：黒色複合粒子１００個当たりに５個未満。
【０１５６】
ブラックマトリックス用着色組成物の個数換算分散平均粒子径及び体積換算分散平均粒子径は、動的光散乱法「濃厚系粒子径アナライザー  ＦＰＡＲ−１０００」（大塚電子株式会社製）を用いて測定した。
【０１５７】
ブラックマトリックス用着色組成物の粘度は、得られた組成物の２５℃における粘度を、「Ｅ型粘度計ＥＭＤ−Ｒ」（株式会社東京計器製）を用いて測定し、ずり速度Ｄ＝３８３ｓｅｃ−１における値で示した。
【０１５８】
ブラックマトリックス用着色組成物の粘度変化率は、得られた分散体を６０℃で１週間静置した後、「Ｅ型粘度計ＥＭＤ−Ｒ」（株式会社東京計器製）を用いて、２５℃でずり速度Ｄ＝３８３ｓｅｃ−１における粘度値を測定し、静置前後の粘度の変化量を静置前の値で除した値を変化率として百分率で示した。
【０１５９】
ブラックマトリックス用着色組成物の着色力は、ブラックマトリックス用着色材の濃度を０．０８重量％に調整したＰＧＭＥＡ溶液を、石英セルに入れ、波長５５０ｎｍにおける吸光係数を、「自記光電分光光度計ＵＶ−２１００」（株式会社島津製作所製）を用いてそれぞれ測定し、下記数５に従って算出した比吸光係数εｗによって示した。比吸光係数の値が大きいほど、ブラックマトリックス用着色組成物の着色力が高いことを示す。
【０１６０】
＜数５＞
εｗ＝εｈ／ε０
εｗ：比吸光係数
εｈ：各ブラックマトリックス用着色材の単位重量当たりの吸光係数
ε０：各ブラックマトリックス用着色材の原料として用いている黒色有機顔料及び／又はカーボンブラックの単位重量当たりの吸光係数
【０１６１】
ブラックマトリックスの光沢度は、前記測定用塗布片を「グロスメーター  ＵＧＶ−５Ｄ」（スガ試験機株式会社製）を用いて入射角６０°の時の光沢度で示した。光沢度が高いほど、ブラックマトリックス用着色材料を配合したブラックマトリックス用着色組成物の分散性が優れていることを示す。
【０１６２】
ブラックマトリックスの耐光性は、前述のノンアルカリ基板上に形成したブラックマトリックス層の半分を金属製フォイルで覆い、「アイ  スーパーＵＶテスター  ＳＵＶ−Ｗ１３」（岩崎電気株式会社製）を用いて、紫外線を照射強度１００ｍＷ／ｃｍ２で６時間連続照射した後、金属製フォイルで覆うことによって紫外線が照射されなかった部分と紫外線照射した部分との色相（Ｌ＊値、ａ＊値、ｂ＊値）をそれぞれ測定し、紫外線が照射されなかった部分の測定値を基準に、前記数３に従って算出したΔＥ＊値によって示した。
【０１６３】
ブラックマトリックスの電気抵抗値は、後述する処方によって調製したブラックマトリックス用着色組成物をクリアフィルム上に１５０μｍ（６ｍｉｌ）のアプリケーターを用いて塗布して塗布片を作製し、被測定塗布膜を温度２５℃、相対湿度６０％の環境下に１２時間以上暴露した後、幅６．５ｍｍの金属製の電極に、幅６ｍｍにスリットした塗布膜を、塗布面が金属製電極に接触するように置き、その両端に各１７０ｇのおもりを付け、電極に塗布膜を密着させた後、電極間に５００Ｖの直流電圧をかけて電気抵抗値を測定した。
【０１６４】
カラーフィルターの透過率は、後述する方法によって作製したカラーフィルターを用いて、５３０ｎｍ、４６０ｎｍ及び６２０ｎｍの各波長の透過率を、「自記光電分光光度計ＵＶ−２１００」（株式会社島津製作所製）を用いて測定した。
【０１６５】
カラーフィルターのコントラストは、後述する方法によって作製したカラーフィルターをバックライト上で、２枚の偏光板の間に挟み、該偏光板の向きをパラレルにしたときの輝度（Ａ）とクロスにしたときの輝度（Ｂ）を測定し、（Ａ）／（Ｂ）で示した。
【０１６６】
＜黒色複合粒子１：黒色複合粒子の製造＞
シリカ１（平均一次粒子径：１６ｎｍ、ＢＥＴ比表面積値：２０４．３ｍ２／ｇ、耐光性ΔＥ＊値：５．３６）７．０ｋｇに、メチルハイドロジェンポリシロキサン（商品名：ＴＳＦ４８４：ＧＥ東芝シリコーン株式会社製）１４０ｇを、エッジランナーを稼動させながら添加し、５８８Ｎ／ｃｍの線荷重で３０分間混合攪拌を行った。なお、このときの攪拌速度は２２ｒｐｍで行った。
【０１６７】
次に、黒色顔料Ｃ−１（種類：カーボンブラック、平均一次粒子径：２２ｎｍ、ＢＥＴ比表面積値：１０３．０ｍ２／ｇ、Ｌｒ＊値：２３．１２、耐光性ΔＥ＊値：６．４２、体積固有抵抗値：２．０×１０２Ω・ｃｍ、酸量：０．０９ｍｏｌ／ｋｇ、水系のζ電位：−４．１ｍＶ、溶剤系のζ電位：−１．６ｍＶ）７．０ｋｇを、エッジランナーを稼動させながら３０分間かけて添加し、更に３９２Ｎ／ｃｍの線荷重で１００分間混合攪拌を行い、メチルハイドロジェンポリシロキサン被覆に黒色顔料Ｃ−１を付着させ、黒色複合粒子１を得た。なお、このときの攪拌速度は２２ｒｐｍで行った。
【０１６８】
得られた黒色複合粒子１は、平均一次粒子径が１８ｎｍであり、ＢＥＴ比表面積値は１１４．２ｍ２／ｇ、黒色顔料１の脱離の程度は４であった。黒色度Ｌｈ＊値は２３．３６、黒色度差ΔＬｆ＊値は９９．０、着色力は９４％、耐光性ΔＥ＊値は２．３１、体積固有抵抗値は２．１×１０５Ω・ｃｍ、酸量は０．２６ｍｏｌ／ｋｇ、水系におけるζ電位は−２３．９ｍＶ、溶剤系におけるζ電位は−７．１ｍＶであった。また、メチルハイドロジェンポリシロキサンの被覆量はＣ換算で０．５４重量％であった。付着している黒色顔料Ｃ−１はＣ換算で４９．９４重量％（シリカ粒子粉末１００重量部に対して１００重量部に相当する）であった。
【０１６９】
得られた黒色複合粒子の電子顕微鏡写真の観察結果より、添加した黒色顔料Ｃ−１の粒子がほとんど認められないことから、黒色顔料Ｃ−１のほぼ全量がメチルハイドロジェンポリシロキサン被覆に付着していることが認められた。
【０１７０】
＜実施例１−１：ブラックマトリックス用着色材の製造＞  
３ｌのビーカーに、上記で得られた黒色複合粒子２００ｇと０．６５ｍｏｌ／ｌの水酸化ナトリウム水溶液２ｌ（芯粒子であるシリカ粒子及び表面改質剤を溶解できる理論量の０．２倍）を入れ、ｐＨを１３．１とし、６０℃で３０分間攪拌した。これを濾過、水洗後、乾燥させてブラックマトリックス用着色材を得た。
【０１７１】
得られたブラックマトリックス用着色材は、平均一次粒子径が１４ｎｍ、個数換算平均粒子径が２０ｎｍ、体積換算平均粒子径が７２ｎｍ、ＢＥＴ比表面積値が１１９．４ｍ２／ｇであった。ブラックマトリックス用着色材が内包するシリカ量は、Ｓｉ換算で１．１２重量％、黒色度Ｌｈ＊値は２２．３８、黒色度差ΔＬｆ＊値は１０３．３、着色力は１０５％、耐光性ΔＥ＊値は３．５４、体積固有抵抗値は８．９×１０４Ω・ｃｍ、酸量は０．１０ｍｏｌ／ｋｇであり、水系におけるζ電位は−１４．２ｍＶ、溶剤系におけるζ電位は−６．３ｍＶであった。
【０１７２】
＜実施例２−１：ブラックマトリックス用着色組成物（Ｉ）の製造＞
前記ブラックマトリックス用着色材（実施例１−１）１００．０重量部、分散剤（変性アクリルブロック共重合体）（商品名：ＤＹＳＰＥＲＢＹＫ−２００１：ビックケミー製）３０．０重量部、ＰＧＭＥＡ２７０．０重量部を、ビーズミルを用いて４時間混合分散させて、ブラックマトリックス用着色組成物（Ｉ）を得た。
【０１７３】
得られた、ブラックマトリックス用着色組成物（Ｉ）の個数換算分散粒子径は１８ｎｍであり、体積換算分散粒子径は４４ｎｍ、粘度の変化率は４．１％、比吸光係数εｗ（重量基準）は１．４６であった。
【０１７４】
＜実施例３−１：ブラックマトリックス用着色組成物（ＩＩ）の製造＞
前記ブラックマトリックス用着色組成物（Ｉ）４００．０重量部、メチルメタクリレート／メタクリル酸共重合体１００．０重両部を。ビーズミルを用いて２時間混合分散し、得られた混練物を５μｍのグラスフィルターで濾過して、ブラックマトリックス用着色組成物（ＩＩ）を得た。
【０１７５】
得られたブラックマトリックス用着色組成物（ＩＩ）の個数換算分散粒子径は１９ｎｍであり、体積換算分散粒子径は４７ｎｍ、粘度は１７．３ｍＰａ・ｓ、粘度の変化率は３．９％、波長５５０ｎｍのεｗ（重量基準）は１．４８であった。
【０１７６】
ノンアルカリガラス基板（厚さ０．７ｍｍ）上に前記ブラックマトリックス用着色組成物（ＩＩ）をスピンコートし、９０℃で４分間、ホットプレートを用いてプリベークを行った後、超高圧水銀灯２．５０ｋＷを用い、４００ｍＪ／ｃｍ２の光量でパターン露光を行った。次いで、炭酸ナトリウム水溶液で現像し、未露光部分のフォトレジスト層を除去し、更に、得られた着色膜を窒素雰囲気中で２５０℃で３０分間加熱処理することによってブラックマトリックス（ＩＩ）を得た。
【０１７７】
得られたブラックマトリックス（ＩＩ）の光沢度は９４％、耐光性はΔＥ＊値は３．４９、電気抵抗値は７．４×１０８Ω／ｓｑ，比吸光係数εｗ（重量基準）は１．４２であった。
【０１７８】
＜実施例４−１：ブラックマトリックス用着色組成物（ＩＩＩ）の製造＞
前記ブラックマトリックス用着色組成物（ＩＩ）（実施例２−１）５００．０重量部、ジペンタエリスリトールペンタアクリレート１００．０重量部、２−（４−メトキシ−β−スチリル）−ビス（４，６−トリクロロメチル）−ｓ−トリアジン５．０重量部をビーズミルを用いて２時間混合分散し、得られた混練物を１μｍのグラスフィルターで濾過して、ブラックマトリックス用着色組成物（ＩＩＩ）を得た。
【０１７９】
得られたブラックマトリックス用着色組成物（ＩＩＩ）の個数換算分散粒子径は１７ｎｍであり、体積換算分散粒子径は４４ｎｍ、粘度は１７．１ｍＰａ・ｓ、粘度の変化率は３．８％、波長５５０ｎｍのεｗ（重量基準）は１．５１であった。
【０１８０】
ノンアルカリガラス基板（厚さ０．７ｍｍ）上に前記ブラックマトリックス用着色組成物（ＩＩＩ）をスピンコートし、９０℃で４分間、ホットプレートを用いてプリベークを行った後、超高圧水銀灯２．５０ｋＷを用い、４００ｍＪ／ｃｍ２の光量でパターン露光を行った。次いで、炭酸ナトリウム水溶液で現像し、未露光部分のフォトレジスト層を除去し、更に、得られた着色膜を窒素雰囲気中で２５０℃で３０分間加熱処理することによってブラックマトリックス（ＩＩＩ）を得た。
【０１８１】
得られたブラックマトリックス（ＩＩＩ）の光沢度は９５％、耐光性はΔＥ＊値は３．４５、電気抵抗値は７．５×１０８Ω／ｓｑ，比吸光係数εｗ（重量基準）は１．４３であった。
【０１８２】
＜実施例５−１：ブラックマトリックス用着色組成物（ＩＶ）の製造＞
前記ブラックマトリックス用着色組成物（ＩＩ）（実施例３−１）５００．０重量部、ｐ−フェニルチオフェニルジフェニルスルホニウムトリフルオアセテート５．０重量部を、サンドグラインダーを用いて分散し、得られた混練物を１μｍのグラスフィルターで濾過して、ブラックマトリックス用着色組成物（ＩＶ）を得た。
【０１８３】
得られたブラックマトリックス用着色組成物（ＩＶ）の個数換算分散粒子径は１８ｎｍであり、体積換算分散粒子径は４６ｎｍ、粘度は１７．３ｍＰａ・ｓ、粘度の変化率は３．９％、波長５５０ｎｍのεｗ（重量基準）は１．４８であった。
【０１８４】
ノンアルカリガラス基板（厚さ０．７ｍｍ）上に前記ブラックマトリックス用着色組成物（ＩＶ）をスピンコートし、９０℃で４分間、ホットプレートを用いてプリベークを行った後、超高圧水銀灯２．５０ｋＷを用い、４００ｍＪ／ｃｍ２の光量でパターン露光を行った。次いで、炭酸ナトリウム水溶液で現像し、未露光部分のフォトレジスト層を除去し、更に、得られた着色膜を窒素雰囲気中で２５０℃で３０分間加熱処理することによってブラックマトリックス（ＩＶ）を得た。
【０１８５】
得られたブラックマトリックス（ＩＶ）の光沢度は９５％、耐光性はΔＥ＊値は３．４９、電気抵抗値は７．５×１０８Ω／ｓｑ、比吸光係数εｗ（重量基準）は２．２５であった。
【０１８６】
＜実施例６−１：カラーフィルターの作製＞
ノンアルカリガラス基板（厚さ０．７ｍｍ）上に形成したブラックマトリックス（ＩＩ）上に、後述する組成によって作製した透明着色組成物（Ｇ）をスピンコートし、９０℃で４分間、ホットプレートを用いてプリベークを行った後、超高圧水銀灯２．５０ｋＷを用い、４００ｍＪ／ｃｍ２の光量でパターン露光を行った。次いで、炭酸ナトリウム水溶液で現像し、未露光部分のフォトレジスト層を除去し、更に、得られた着色膜を窒素雰囲気中で２５０℃で３０分間加熱処理することによって着色膜（Ｇ）を得た。
【０１８７】
その後、同様にして、透明着色組成物（Ｂ）及び透明着色組成物（Ｒ）を用いて、それぞれの着色膜のパターンを形成した。
【０１８８】
得られたカラーフィルターの透過率は、波長５３０ｎｍが９１．６％、波長４６０ｎｍが９０．８％、波長６２０ｎｍが９２．９％であり、コントラストは２２８０であった。
【０１８９】
＜透明着色組成物（Ｇ）の製造＞
着色顔料（Ｇ−１）１００．０重量部、分散剤（変性アクリルブロック共重合体）（商品名：ＤＹＳＰＥＲＢＹＫ−２００１：ビックケミー製）３０．０重量部、ＰＧＭＥＡ２７０．０重量部を、ビーズミルを用いて４時間混合分散させて、透明着色組成物（Ｉ−Ｇ）を得た。
【０１９０】
前記透明着色組成物（Ｉ−Ｇ）４００．０重量部、メチルメタクリレート／メタクリル酸共重合体１００．０重両部を。ビーズミルを用いて２時間混合分散し、得られた混練物を５μｍのグラスフィルターで濾過して、透明着色組成物（ＩＩ−Ｇ）を得た。
【０１９１】
前記透明着色組成物（ＩＩ−Ｇ）５００．０重量部、ジペンタエリスリトールペンタアクリレート１００．０重量部、２−（４−メトキシ−β−スチリル）−ビス（４，６−トリクロロメチル）−ｓ−トリアジン５．０重量部をビーズミルを用いて２時間混合分散し、得られた混練物を１μｍのグラスフィルターで濾過して、透明着色組成物（Ｇ）を得た。
【０１９２】
＜透明着色組成物（Ｂ）の製造＞
着色顔料として着色顔料Ｂ−１を用いた以外は前記透明着色組成物（Ｇ）と同様にして、透明着色組成物（Ｂ）を得た。
【０１９３】
＜透明着色組成物（Ｒ）の製造＞
着色顔料として着色顔料Ｒ−１を用いた以外は前記透明着色組成物（Ｇ）と同様にして、透明着色組成物（Ｒ）を得た。
【０１９４】
前記実施例１〜６に従ってブラックマトリックス用着色材、ブラックマトリックス用着色組成物及びカラーフィルターを作製した。各製造条件及び得られたブラックマトリックス用着色材、ブラックマトリックス用着色組成物及びカラーフィルターの諸特性を示す。
【０１９５】
シリカ１〜３：
芯粒子として、表１に示す特性を有するシリカ粒子粉末１〜３を用意した。
【０１９６】
【表１】
2008150428.tif 000002
【０１９７】
黒色顔料及び補色の有機顔料：
黒色顔料として、表２に示す特性を有する黒色顔料Ｃ−１〜Ｃ−３を、また補色としての有機顔料Ｂ−１を用意した。
【表２】
2008150428.tif 000003
【０１９８】
＜黒色複合粒子粉末の製造＞
黒色複合粒子２〜４：
芯粒子の種類、表面改質剤の種類及び添加量、表面改質剤の被覆工程におけるエッジランナー処理の線荷重及び時間、黒色顔料の付着工程における黒色顔料の種類及び添加量、補色としての有機顔料の添加の有無及び添加量、エッジランナー処理の線荷重及び時間を種々変化させた以外は、前記黒色複合粒子１と同様にして黒色複合粒子を得た。
【０１９９】
このときの製造条件を表３に、得られた黒色複合粒子の諸特性を表４に示す。
【０２００】
【表３】
2008150428.tif 000004
【０２０１】
【表４】
2008150428.tif 000005
【０２０２】
＜ブラックマトリックス用着色材の製造＞
実施例１−２〜１−９、比較例１−１〜１−３：
黒色複合粒子の種類、アルカリ溶解時における溶解液のｐＨ及び添加するアルカリの理論量対比量、処理温度及び処理時間を種々変化させた以外は前記実施例１−１と同様にしてブラックマトリックス用着色材を得た。なお、黒色複合粒子の濃度（ｇ／１００ｍｌ）は、溶解液１００ｍｌに対する黒色複合粒子の重量（ｇ）である。なお、実施例１−２は、乾燥工程として、凍結乾燥を行ったものである。
【０２０３】
このときの製造条件を表５に、得られたブラックマトリックス用着色材の諸特性を表６に示す。
【０２０４】
比較例１−４（特開平１０−２８２３１１号公報  合成例１  追試実験）
カーボンブラックＣ−１（種類：カーボンブラック、平均粒子径：２２ｎｍ、ＢＥＴ比表面積値：１０３．０ｍ２／ｇ、Ｌｒ＊値：２３．１２、酸量：０．０９ｍｏｌ／ｋｇ、水系のζ電位：−４．１ｍＶ、溶剤系のζ電位：−１．６ｍＶ）５００部を５０部のアニオン性分散剤を含む１０％メタノール水溶液１，０００部を加えて湿潤させ、更に４，０００部の水を加え、スチールボールを充填したアトライターで均一で粘稠なスラリーになるまで充分に分散させた。得られたスラリーを網を通してスチールボールと分離し、水で希釈して１０，０００容量部とした。別に珪酸ナトリウム水溶液（無水珪酸として３０％）３３４部を水で希釈して２，０００容量部とした。又、２．５０％硫酸水溶液２，０００部を準備した。上記の顔料分散液を９０℃に加熱し、希水酸化ナトリウム水溶液の添加によりｐＨを１０．０に調整した。そこへ上記で調製した希釈珪酸ナトリウム水溶液及び希硫酸水溶液を同時に滴下した。滴下量は反応液がアルカリ性を保つ様に制御して添加した。上記の両液の添加終了後、更に２時間攪拌を続け、希硫酸を加えｐＨを６．５〜７．０に調整する。次いでスラリーを濾過し、可溶性塩がなくなるまで洗浄し、乾燥し、表面処理カーボンブラック顔料６００部を得た。
【０２０５】
得られた表面処理カーボンブラック顔料の諸特性を表６に示す。
【０２０６】
【表５】
2008150428.tif 000006
【０２０７】
【表６】
2008150428.tif 000007
【０２０８】
＜ブラックマトリックス用着色組成物（Ｉ）＞
実施例２−２〜２−９、比較例２−１〜２−８：
ブラックマトリックス用着色材の種類、分散剤の種類及び配合量並びに溶剤の配合量を種々変化させた以外は、前記実施例２−１と同様にしてブラックマトリックス用着色組成物（Ｉ）を得た。
【０２０９】
このときの製造条件を表７に、得られたブラックマトリックス用着色組成物（Ｉ）の諸特性を表８に示す。
【０２１０】
実施例２−１０：
ブラックマトリックス用着色材１００重量部、分散剤（変性アクリルブロック共重合体）（商品名：ＤＹＳＰＥＲＢＹＫ−２００１：ビックケミー製）２０．０重量部、ＰＧＭＥＡ１００重量部を混合し、５０℃の加熱条件下で３本ロールミルを用いて混練分散させることにより、ブラックマトリックス用着色組成物（Ｉ）を得た。
【０２１１】
このときの製造条件を表７に、得られたブラックマトリックス用着色組成物（Ｉ）の諸特性を表８に示す。
【０２１２】
【表７】
2008150428.tif 000008
【０２１３】
【表８】
2008150428.tif 000009
【０２１４】
＜ブラックマトリックス用着色組成物（ＩＩ）＞
実施例３−２〜３−９、比較例３−１〜３−８：
ブラックマトリックス用着色組成物（Ｉ）の種類及び樹脂の配合量を種々変化させた以外は、前記実施例３−１と同様にしてブラックマトリックス用着色組成物（ＩＩ）を得た。
【０２１５】
このときの製造条件を表９に、得られたブラックマトリックス用着色組成物（ＩＩ）の諸特性及びブラックマトリックス用着色組成物（ＩＩ）を塗布して得られたブラックマトリックス用着色膜（ＩＩ）の諸特性を表１０に示す。
【０２１６】
実施例３−１０：
実施例２−１０に記載のブラックマトリックス用着色組成物（Ｉ）２２０．０重量部、とメチルメタクリレート／メタクリル酸共重合体１００．０重量部を混合し、５０℃の加熱条件下で３本ロールミルを用いて混練分散させることにより、ブラックマトリックス用着色組成物（ＩＩ）を得た。
【０２１７】
このときの製造条件を表９に、得られたブラックマトリックス用着色組成物（ＩＩ）の諸特性及びブラックマトリックス用着色組成物（ＩＩ）を塗布して得られたブラックマトリックス用着色膜（ＩＩ）の諸特性を表１０に示す。
【０２１８】
【表９】
2008150428.tif 000010
【０２１９】
【表１０】
2008150428.tif 000011
【０２２０】
＜ブラックマトリックス用着色組成物（ＩＩＩ）＞
実施例４−２〜４−９、比較例４−１〜４−８：
ブラックマトリックス用着色組成物（ＩＩ）の種類及び重合開始剤の配合量を種々変化させた以外は、前記実施例４−１と同様にしてブラックマトリックス用着色組成物（ＩＩＩ）を得た。
【０２２１】
このときの製造条件を表１１に、得られたブラックマトリックス用着色組成物（ＩＩＩ）及びブラックマトリックス用着色組成物（ＩＩＩ）を塗布して得られたブラックマトリックス用着色膜（ＩＩＩ）の諸特性を表１２に示す。
【０２２２】
実施例４−１０：
実施例３−１０に記載のブラックマトリックス用着色組成物（ＩＩ）３２０．０重量部、ジペンタエリスリトールペンタアクリレート１００．０重量部及び２−（４−メトキシ−βスチリル）−ビス（４，６−トリクロロメチル）−ｓ−トリアジン２．５重量部を混合し、５０℃の加熱条件下で３本ロールミルを用いて混練分散させることにより、ブラックマトリックス用着色組成物（ＩＩＩ）を得た。
【０２２３】
このときの製造条件を表１１に、得られたブラックマトリックス用着色組成物（ＩＩＩ）の諸特性及びブラックマトリックス用着色組成物（ＩＩＩ）を塗布して得られたブラックマトリックス用着色膜（ＩＩＩ）の諸特性を表１２に示す。
【０２２４】
【表１１】
2008150428.tif 000012
【０２２５】
【表１２】
2008150428.tif 000013
【０２２６】
＜ブラックマトリックス用着色組成物（ＩＶ）＞
実施例５−２〜５−９、比較例５−１〜５−１４：
ブラックマトリックス用着色組成物（ＩＩ）の種類及び配合量並びに光酸発生剤の種類及び配合量を種々変化させた以外は、前記実施例５−１と同様にしてブラックマトリックス用着色組成物（ＩＶ）を得た。
【０２２７】
このときの製造条件を表１３に、得られたブラックマトリックス用着色組成物（ＩＶ）及びブラックマトリックス用着色組成物（ＩＶ）を塗布して得られたブラックマトリックス用着色膜（ＩＶ）の諸特性を表１４に示す。
【０２２８】
実施例５−１０：
実施例３−１０で得られたブラックマトリックス用着色組成物（ＩＩ）３２０．０重量部とｐ−フェニルチオフェニルジフェニルスルホニウムトリフルオロアセテート２．５重量部を混合し、５０℃の加熱条件下で３本ロールミルを用いて混練分散させることにより、ブラックマトリックス用着色組成物（ＩＶ）を得た。
【０２２９】
このときの製造条件を表１３に、得られたブラックマトリックス用着色組成物及びブラックマトリックス用着色組成物（ＩＶ）を塗布して得られたブラックマトリックス用着色膜（ＩＶ）の諸特性を表１４に示す。
【０２３０】
【表１３】
2008150428.tif 000014
【０２３１】
【表１４】
2008150428.tif 000015
【０２３２】
＜カラーフィルター＞
実施例６−２〜６−１０、比較例６−１〜６−８：
ブラックマトリックス用着色膜の種類を種々変化させた以外は、前記実施例６−１と同様にしてカラーフィルターを得た。
【０２３３】
用いた有機顔料を表１５に、このときの製造条件及び得られたカラーフィルターの諸特性を表１６に示す。
【０２３４】
【表１５】
2008150428.tif 000016
【０２３５】
【表１６】
2008150428.tif 000017
【産業上の利用可能性】
【０２３６】
本発明に係るブラックマトリックス用着色材は、着色力及び漆黒性が高いとともに、ビヒクルへの分散性に優れ、高い電気抵抗値を有し、且つ、耐光性に優れているため、ブラックマトリックス用着色材として好適である。
また、該ブラックマトリックス用着色材を含むブラックマトリックス用着色組成物から得られたブラックマトリックス用着色膜は、着色力が高く、高い電気抵抗値を有し、且つ、耐光性に優れているため、ブラックマトリックス用着色膜として好適である。